(57)【特許請求の範囲】
【請求項１】
メタクリル酸メチル単位６０〜１００質量％と他の共重合可能なビニル系単量体単位０〜４０質量％とを含むメタクリル樹脂１００質量部と、紫外線吸収剤として２−（２−ヒドロキシ−４−ｎ−オクチルオキシフェニル）−４，６−ビス（２，４−ジメチルフェニル）−１，３，５−トリアジン及び２−ヒドロキシ−４−オクチルオキシベンゾフェノンの少なくとも一方０．００５〜０．０４５質量部とを含み、厚み０．５〜５ｍｍの範囲における波長３４０ｎｍの光線透過率が２０％以下であり、波長３８０ｎｍの光線透過率が７０％以上であるメタクリル樹脂成形品からなる光起電力素子の前面板。
【請求項２】
さらにヒンダードアミン系光安定剤０．０１〜１質量部を含む請求項１に記載のメタクリル樹脂成形品からなる光起電力素子の前面板。
【請求項３】
メタクリル樹脂１００質量部に対し、紫外線吸収剤の含有量が下記式を満たす請求項１に記載のメタクリル樹脂成形品からなる光起電力素子の前面板。
紫外線吸収剤の含有量＝（０．０４〜０．０７（質量部））÷メタクリル樹脂成形品の厚み（ｍｍ）
【発明の詳細な説明】
【技術分野】
【０００１】
本発明は、太陽光線の有害な紫外線領域の波長に対し鋭い遮断特性を有するとともに、有用な太陽光線は最大限透過させる、耐候性に優れたメタクリル樹脂成形品に関する。
【背景技術】
【０００２】
一般に、メタクリル酸メチル単位を主成分とするメタクリル樹脂は、その優れた耐候性および卓越した透明性により照明用カバー、自動車用部品、看板、装飾品、雑貨等種々の分野に用いられている。
【０００３】
従来、メタクリル樹脂の耐候性を向上させるために、種々の紫外線吸収剤を用いる方法が知られている。例えば、特許文献１にはベンゾトリアゾール系紫外線吸収剤及びベンゾフェノン系紫外線吸収剤を用いる技術が開示されている。そのベンゾトリアゾール系紫外線吸収剤を多く含有する成形品の耐候性は高いが、光起電力素子の前面に設けた場合、多くの光起電力素子はシリコンで形成されており３５０ｎｍ〜１１００ｎｍ間の光で発電しているため、光起電力素子での発電に利用できる光まで遮蔽し、発電効率が低下する問題がある。
【０００４】
他方、特許文献２には、紫外線吸収剤を用いずに耐候性を向上させる技術が開示されている。しかしながら、その成形品は光起電力素子での発電に利用できる光は多く透過するものの、長期の屋外利用で黄変し、光線透過率が低下する問題があった。
【特許文献１】特開昭６１−２１５６６０号公報
【特許文献２】特公平２−６１４８５公報
【発明の開示】
【発明が解決しようとする課題】
【０００５】
それらの欠点がなく、発電に利用できる光をより多く透過し、かつ長期の屋外利用でメタクリル樹脂が黄変して透過率が低下しないメタクリル樹脂の開発が期待されている。
【０００６】
本発明の目的は、この課題を解決することにある。
【課題を解決するための手段】
【０００７】
本発明者等は鋭意検討を進めた結果、メタクリル酸メチル単位を含む（共）重合体に、特定の紫外線吸収剤、必要あれば更にヒンダードアミン系光安定剤を併用することにより、光起電力素子での発電に利用できる光をより多く透過し、かつ長期の屋外利用でメタクリル樹脂が黄変して透過率が低下しないことを見出した。
【０００８】
本発明の要旨は、メタクリル酸メチル単位６０〜１００質量％と他の共重合可能なビニル系単量体単位０〜４０質量％とを含むメタクリル樹脂１００質量部と、紫外線吸収剤として２−（２−ヒドロキシ−４−ｎ−オクチルオキシフェニル）−４，６−ビス（２，４−ジメチルフェニル）−１，３，５−トリアジン及び２−ヒドロキシ−４−オクチルオキシベンゾフェノンの少なくとも一方０．００５〜０．０４５質量部とを含み、厚み０．５〜５ｍｍの範囲における波長３４０ｎｍの光線透過率が２０％以下であり、波長３８０ｎｍの光線透過率が７０％以上であるメタクリル樹脂成形品からなる光起電力素子の前面板にある。
【００１０】
前述のメタクリル樹脂成形品は、鋳型内で、紫外線吸収剤を含有する重合性原料を重合して、鋳型から剥離させることによって製造することが好ましい。
【発明の効果】
【００１２】
本発明のメタクリル樹脂成形品は長期の屋外使用において黄変が少なく、かつ光起電力素子での発電に利用できる光をより多く透過するため有用である。
【発明を実施するための最良の形態】
【００１３】
本発明のメタクリル樹脂成形品は厚さ０．５〜５ｍｍの範囲における波長３４０ｎｍの光線透過率が２０％以下であり、波長３８０ｎｍの光線透過率が７０％以上である。
【００１４】
波長３４０ｎｍの光線透過率が２０％以下であると、成形品の耐候性が向上する。光線透過率は５％以下であることが好ましく、低い方がより好ましい。
【００１５】
波長３８０ｎｍの光線透過率が７０％以上であると、光起電力素子の前面板に用いた際に発電に利用できる光を有効に透過し、発電効率が高くなる。光線透過率は７５％以上であることが好ましい。光線透過率の上限は９３％以下であることが好ましい。
【００１６】
この物性を有する樹脂成形品を得るためには、メタクリル樹脂１００質量部当たり、最大吸収波長が３００ｎｍ以下の紫外線吸収剤を０．００５〜０．１５質量部含む樹脂組成物を成形して成形品とすることが好ましい。
【００１７】
最大吸収波長が３００ｎｍ以下の紫外線吸収剤としては、２−（２−ヒドロキシ−４−
ｎ−オクチルオキシフェニル）−４，６−ビス（２，４−ジメチルフェニル）−１，３，
５−トリアジン、２−ヒドロキシ−４−オクチルオキシベンゾフェノンが挙げられる。メタクリル樹脂１００質量部当たり、２−（２−ヒドロキシ−４−ｎ−オクチルオキシフェニル）−４，６−ビス（２，４−ジメチルフェニル）−１，３，５−トリアジン及び２−ヒドロキシ−４−オクチルオキシベンゾフェノンの少なくとも一方を０．００５〜０．１５質量部含む樹脂組成物からなる樹脂成形品である。特に２−（２−ヒドロキシ−４−ｎ−オクチルオキシフェニル）−４，６−ビス（２，４−ジメチルフェニル）−１，３，５−トリアジンが好ましい。
【００１８】
本発明のメタクリル樹脂成形品における紫外線吸収剤の含有量は、成形品の厚みごとに含有量を適宜、調節することがさらに好ましい。メタクリル樹脂１００質量部に対し、成形品の厚みによって「紫外線吸収剤の含有量＝（０．０４〜０．０７（質量部））÷メタクリル樹脂成形品の厚み（ｍｍ）」の式で算出される範囲の添加量で使用することが、最も好ましい。この紫外線吸収剤の含有量を計算で算出される最小量の質量部以上とすると、有害な紫外線領域の波長によるメタクリル樹脂成形品の耐候性を向上させることができる。他方、紫外線吸収剤の含有量を計算で算出される最大量の質量部以下とすると、光起電力素子での発電に利用できる光を有効に透過し、発電効率が高くなる。なお、ここでの「メタクリル樹脂成形品の厚み」とはメタクリル樹脂成形品を使用する形態において光が透過する方向における厚みを意味する。
【００１９】
本発明のメタクリル樹脂成形品は、メタクリル樹脂製のペレットやビーズに紫外線吸収剤を適当量混合して押出し成形することができる。また、メタクリル樹脂の原料であるメタクリル酸メチルを含む重合性原料に紫外線吸収剤を適当量混合して重合して成形品とすることもできる。分子量を高くし、機械的強度の高い成形品とするためメタクリル樹脂の原料であるメタクリル酸メチルを含む重合性原料に紫外線吸収剤を適当量混合して重合して成形品とすることが好ましい。
【００２０】
本発明のメタクリル樹脂成形品は、太陽光線の有害な紫外線領域の波長に対し鋭い遮断特性を有するとともに、有用な太陽光線は最大限透過させる、耐候性に優れたメタクリル樹脂成形品として非常に有用である。
【００２１】
紫外線吸収剤である２−（２−ヒドロキシ−４−ｎ−オクチルオキシフェニル）−４，６−ビス（２，４−ジメチルフェニル）−１，３，５−トリアジン及び２−ヒドロキシ−４−オクチルオキシベンゾフェノンの少なくとも一方を含有させることにより、有用な光線は透過しつつ耐候性を向上することが出来るが、ヒンダードアミン系光安定剤を併用すると、得られる組成物の耐候性がさらに改良できる。
【００２２】
本発明で用いるヒンダードアミン系光安定剤の含有量は、（メタクリル樹脂の質量を基準、すなわち１００質量部として）０．０１〜１質量部の範囲内が好ましく、０．０５〜０．５質量部の範囲内がより好ましい。このヒンダードアミン系光安定剤の含有量を０．０１質量部以上とすると、耐候性が向上する。他方、ヒンダードアミン系光安定剤の含有量を１質量部以下とすると組成物の優れた特性である機械的性質の悪化が防止できる。
【００２３】
ヒンダードアミン系光安定剤としては、ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−ヒドロキシフェニル）プロピオニルオキシ〕−２，２，６，６−テトラメチルピペリジン、ビス（１−オクチルオキシ−２，２，６，６−テトラメチル−４−ピペリジル）セバケート、４−ベンゾイルオキシ−２，２，６，６−テトラメチルピペリジン等が挙げられる。中でもビス（２，２，６，６−テトラメチル−４−ピペリジル）セバケート、ビス（１，２，２，６，６−ペンタメチル−４−ピペリジル）セバケート、ビス（１−オクチルオキシ−２，２，６，６−テトラメチル−４−ピペリジル）セバケートが好ましく、これらの中で最も好ましいのはビス（２，２，６，６−テトラメチル−４−ピペリジル）セバケートである。
【００２４】
以下、紫外線吸収剤を含有する重合性原料を重合することによって成形品を得る製造方法について説明する。
【００２５】
（単量体）
本発明において用いる単量体は、メタクリル酸メチル単独であってもよく、また、メタクリル酸メチルと、メタクリル酸メチルと共重合可能な他のビニル系単量体との単量体混合物であってもよい（本発明においては単独単量体であっても、便宜的に「単量体混合物」という場合がある）。
【００２６】
（他の共重合可能な単量体）
メタクリル酸メチルと共重合可能な他のビニル系単量体（メタクリル酸メチル以外のビニル系単量体）は、特に制限されない。このようなビニル系単量体としては、例えばメタクリル酸エチル、メタクリル酸イソプロピル、メタクリル酸ｔ−ブチル、メタクリル酸ｓ−ブチル、メタクリル酸ｎ−ブチル、メタクリル酸アミル、メタクリル酸オクチル、メタクリル酸２−エチルヘキシル、メタクリル酸ラウリル、メタクリル酸フェニル、メタクリル酸シクロヘキシル、メタクリル酸ベンジル等のシクロアルキル基、ベンジル基を含むアルキル基の炭素数１〜１２のメタクリル酸メチル以外のメタクリル酸エステル類；メタクリル酸ボルニル、メタクリル酸イソボルニル、メタクリル酸１−メンチル、メタクリル酸アダマンチル、メタクリル酸ジメチルアダマンチルなどの炭素数８〜２０のアルキル基または脂環式炭化水素基を有するメタクリル酸エステル類；アクリル酸メチル、アクリル酸エチル、アクリル酸イソプロピル、アクリル酸ブチル、アクリル酸ｔ−ブチル、アクリル酸アミル、アクリル酸オクチル、アクリル酸２−エチルヘキシル、アクリル酸ラウリル、アクリル酸シクロヘキシル、アクリル酸フェニル、アクリル酸ベンジル等のアクリル酸エステル類；スチレン、α−メチルスチレン、パラメチルスチレン、イソプロペニルスチレン、ビニルトルエン等のビニル芳香族類；アクリロニトリル、メタクリロニトリル等の不飽和ニトリル類；メタクリル酸、アクリル酸、無水マレイン酸等の不飽和カルボン酸類；エチレングリコールジ（メタ）アクリレート、ジエチレングリコールジ（メタ）アクリレート、ジビニルベンゼン等の多不飽和化合物等が挙げられるが、これらに限定されない。これらの単量体は、単独で、または必要に応じて２種以上を併用ないし組み合わせて用いることができる。
【００２７】
本発明において使用可能な単量体の組成は、（単量体全体を基準として）通常メタクリル酸メチル６０〜１００質量％と、他の共重合可能なビニル系単量体０〜４０質量％との範囲である。共重合可能なビニル系単量体の使用量は、重合して得られるメタクリル樹脂本来の物性を損なわない程度の使用量として、１０質量％以下にすることが好ましい。
【００２８】
本発明においては上記単量体混合物を重合に供することができるが、この単量体混合物と、単量体混合物の重合物との混合物（以下、このような混合物を適宜「シラップ」という場合がある）を重合に供しても何等差し支えない。
【００２９】
生産時間短縮と外観欠陥を生じにくくするため、予備的に単量体混合物の重合率を上げたシラップを用いることが好ましく、その重合率はシラップの取扱および添加剤の混合等を考慮すると、５〜４０質量％の範囲であることが好ましい。
【００３０】
本発明で用いる紫外線吸収剤の種類と添加量は前述のものが挙げられる。得られる成形品の厚みによって前述のように添加量を調節することが好ましい。
【００３１】
本発明で用いるヒンダードアミン系光安定剤の種類と添加量は前述のものが挙げられる。
【００３２】
本発明で用いられるヒンダードアミン系光安定剤の種類と添加量は前述のものが挙げられる。
【００３３】
（メタクリル樹脂成形品の製造方法）
本発明のメタクリル樹脂成形品は、例えば、前述の単量体混合物またはシラップに、紫外線吸収剤と、必要あればヒンダードアミン系光安定剤を添加混合して重合性原料とし、鋳型中に注入して重合することにより製造することができる。
【００３４】
この際に使用可能な鋳型は特に制限されない。本発明においては、例えば強化ガラス、クロムメッキ板、ステンレス板等の板状体と軟質塩化ビニル等のガスケットで構成したものや、特公昭５２−３０８８５号公報に記載されたような相対して同一方向へ同一速度で走行する２枚のエンドレスベルトと、その相対する面側の両端部において両エンドレスベルトと同一速度で走行するガスケットとで構成された鋳型を用いることができる。
【００３５】
鋳型表面は微小の凹凸を有する形状であっても良い。
【００３６】
（ラジカル重合開始剤）
本発明において単量体混合物またはシラップを重合させる際に使用可能な重合開始剤ないし重合開始法は特に制限されない。本発明においては、ラジカル重合開始剤を用いることが好ましい。
【００３７】
本発明において使用可能なラジカル重合開始剤としては、２，２’−アゾビス（４−メトキシ−２，４−ジメチルバレロニトリル）、２，２’−アゾビスイソブチロニトリル、２，２’−アゾビス−（２，４−ジメチルバレロニトリル）、１，１’−アゾビス（シクロヘキサン−１−カルボニトリル）等のアゾ系重合開始剤、ベンゾイルパーオキサイド、ビス（４−ｔ−ブチルシクロヘキシル）パーオキシジカーボネート、ｔ−ヘキシルパーオキシネオデカノエート、ｔ−ブチルパーオキシネオデカノエート、ｔ−ブチルパーオキシ２−エチルヘキサノエート、ｔ−ヘキシルパーオキシピバレート等の有機過酸化物等が挙げられる。これらの重合開始剤は単独で、または必要に応じて２種以上併用ないし組み合わせて用いることができる。
【００３８】
ラジカル開始剤の添加量は単量体混合物またはシラップ１００質量部当たり、０．０１質量部〜０．５質量部の範囲が好ましい。ラジカル開始剤の添加量が少なすぎると、開始剤不足で重合が完結しないため、未反応単量体が増加して成形品の耐候性が悪化する傾向がある。他方、ラジカル開始剤の添加量が多すぎると、成形品に表面欠陥を生じ易くなる。
【００３９】
（添加剤）
この単量体混合物またはシラップには、必要に応じて、通常のメタクリル樹脂あるいはその変性品を製造する際に用いられる種々の添加剤を加えることもできる。ここでいう添加剤としては、着色に用いられる染料、顔料；酸化防止剤等の安定剤；難燃剤、連鎖移動剤、架橋剤、離型剤等が挙げられる。
【００４０】
（重合温度）
本発明における重合温度は、使用する重合開始剤の種類により異なるが、一般に４０〜１７０℃であることが好ましい。更には、第１段目を４０〜９０℃、第２段目を１００〜１４０℃とする２段階の重合温度で重合することが好ましい。
【実施例】
【００４１】
以下、実施例により本発明を詳しく説明するが、本発明はこれらに限定されるものではない。
【００４２】
なお、実施例における物性評価は下記の方法に基づいて行った。
【００４３】
１）光線透過率
（株）島津製作所製紫外可視分光光度計ＵＶｍｉｎｉ−１２４０を使用し、樹脂成形品より切り出した試験片の各波長での光線透過率を測定した。
【００４４】
２）電気出力特性
水平に配置した昭和シェル石油製・太陽電池モジュールＧＴ１６１８−ＭＦの上面にメタクリル樹脂成形品からなる板を配置し、ＡＭ１．５の光源を使用して電気出力特性を測定した。
【００４５】
なお、結果は実施例１の耐候性試験前の出力特性を１００とした相対値で表記し、耐候性試験前の評価は成形品単板を配置し、耐候性試験後の評価は耐候性試験後の成形品片数枚を配置し、測定を行った。
【００４６】
３）耐候性試験
長期の屋外使用に近い促進曝露試験として、サンシャインウエザオメーター（スガ試験機（株）製）を用いて、６３℃、１サイクル６０分中１２分雨有りの条件で、樹脂成形品より切り出した試験片に対して２０００時間曝露を実施した。
【００４７】
４）黄色度測定
耐候性試験後の試験片の黄色度を、ＪＩＳ  Ｋ  ７１０３に準拠して測定した。
【００４８】
［実施例１］
冷却管、温度計及び撹拌機を備えた５０リットルのＳＵＳ３０４製反応器に、メタクリル酸メチル１００質量部を供給し、撹拌しながら加熱して内温が８０℃になった時点で２，２’−アゾビス−（２，４−ジメチルバレロニトリル）０．０５質量部（メタクリル酸メチルの質量を基準）を添加し、更に内温９０℃まで加熱し８分間保持した後、室温まで冷却することにより、再沈法により測定した重合率が約２２質量％、Ｂ型粘度計で測定した２０℃における粘度が１．５Ｐａ・ｓのシラップを得た。
【００４９】
次いで、このシラップ１００質量部に、ラジカル重合開始剤であるｔ−ヘキシルパーオキシピバレート０．２質量部、紫外線吸収剤である２−ヒドロキシ−４−オクチルオキシベンゾフェノン ０．０１６質量部を添加した後、撹拌し、−９０ｋＰａで５分間減圧脱気した後に、ポリ塩化ビニル製ガスケットを介して約４ｍｍの間隔で相対する２枚の強化ガラス板をクランプで固定した鋳型に注入した。
【００５０】
このようにシラップを注入した鋳型を、７８℃の温水中に３０分間浸漬して重合硬化させた後、１３５℃の空気加熱炉中で６０分間熱処理し、９０℃まで冷却した後、型枠を脱枠して厚さが３ｍｍのメタクリル樹脂成形品を得た。
【００５１】
その得られた樹脂成形品から試験片を切り出し、一つは光線透過率と電気出力特性を測定し、もう一つは耐候性試験後に黄変度測定と電気出力特性測定を行った。得られた結果を表１に示す。
【００５２】
［比較例１］
実施例１で用いた紫外線吸収剤の代わりに２−（２−ヒドロキシ−５−メチルフェニル）−２Ｈ−ベンゾトリアゾール０．０１質量部を添加したこと以外は、実施例１と全く同様の方法で樹脂成形品を得た。その得られた成形品から切り出した試験片で各種評価を行った結果を表１に示す。
【００５３】
［比較例２］
実施例１で用いた紫外線吸収剤を添加しなかったこと以外は、実施例１と全く同様の方法で樹脂成形品を得た。その得られた成形品から切り出した試験片で各種評価を行った結果を表１に示す。
【００５４】
［実施例２］
実施例１と同様のシラップ１００質量部に、２，２’−アゾビス−（２，４−ジメチルバレロニトリル）０．０６５質量部、紫外線吸収剤として２−（２−ヒドロキシ−４−ｎ−オクチルオキシフェニル）−４，６−ビス（２，４−ジメチルフェニル）−１，３，５−トリアジン０．０３４質量部を添加した後、攪拌してシラップを得た。このようにして得たシラップを−９０ｋＰａで５分間減圧脱気した後に、ポリ塩化ビニル製ガスケットを介して約２．５ｍｍの間隔で相対する２枚のＳＵＳ３０４板をクランプで固定した鋳型に注入した。
【００５５】
このようにシラップを注入した鋳型を、７８℃の温水中に３０分間浸漬して重合硬化した後、１２５℃の空気加熱炉中で６０分間熱処理を行い９０℃に冷却後、型枠を脱枠して厚さ２ｍｍのメタクリル樹脂成形品を得た。
【００５６】
その得られた成形品から切り出した試験片で各種評価を行った結果を表１に示す。
【００５７】
［比較例３］
実施例２で用いた紫外線吸収剤の代わりにエチル−２−シアノ−３，３−ジフェニルアクリレート０．０１８質量部を添加したこと以外は、実施例２と全く同様の方法で樹脂成形品を得た。その得られた成形品から切り出した試験片で各種評価を行った結果を表１に示す。
【００５８】
［実施例３］
実施例１で用いたものと同じ反応装置に、メタクリル酸メチル９６質量部およびアクリル酸ブチル４質量部を供給し、分子量調節剤としてｎ−ドデシルメルカプタンを０．０６質量部（メタクリル酸メチルおよびアクリル酸ブチルの合計質量を基準）添加した後、撹拌しながら加熱し内温が８０℃になった時点で２，２’−アゾビス−（２，４−ジメチルバレロニトリル）０．０８質量部（メタクリル酸メチルおよびアクリル酸ブチルの合計質量を基準）を添加し、更に内温９０℃まで加熱し１３分間保持した後、室温まで冷却することにより、再沈法により測定した重合率が約２６質量％、Ｂ型粘度計で測定した２０℃における粘度が２Ｐａ・ｓのシラップを得た。
【００５９】
次いで、このシラップ１００質量部に、ラジカル重合開始剤である２，２’−アゾビス−（２，４−ジメチルバレロニトリル）０．０８質量部、２−（２−ヒドロキシ−４−ｎ−オクチルオキシフェニル）−４，６−ビス（２，４−ジメチルフェニル）−１，３，５−トリアジン ０．０４５質量部、ヒンダードアミン系光安定剤であるビス（２，２，６，６−テトラメチル−４−ピペリジル）セバケート０．２質量部を添加した後、撹拌し、−９０ｋＰａで５分間減圧脱気した後に、ポリ塩化ビニル製ガスケットを介して約１．３ｍｍの間隔で相対する２枚のＳＵＳ３０４板をクランプで固定した鋳型に注入した。
【００６０】
このようにシラップを注入した鋳型を、７８℃の温水中に３０分間浸漬し重合硬化させた後、１３０℃の空気加熱炉中で６０分間熱処理を行い９０℃に冷却後、型枠を脱枠して厚み１ｍｍのメタクリル樹脂成形品を得た。
【００６１】
その得られた成形品から切り出した試験片で各種評価を行った結果を表１に示す。
【００６２】
［比較例４］
実施例３で用いたヒンダードアミン系光安定剤を添加せず、かつ２−（２−ヒドロキシ−４−ｎ−オクチルオキシフェニル）−４，６−ビス（２，４−ジメチルフェニル）−１，３，５−トリアジンの添加量を０．００３質量部に変更したこと以外は、実施例３と全く同様の方法で樹脂成形品を得た。その得られた成形品から切り出した試験片で各種評価を行った結果を表１に示す。
【００６３】
［比較例５］
比較例４で添加した２−（２−ヒドロキシ−４−ｎ−オクチルオキシフェニル）−４，６−ビス（２，４−ジメチルフェニル）−１，３，５−トリアジンの添加量を０．２質量部に変更したこと以外は、比較例４と全く同様の方法で樹脂成形品を得た。その得られた成形品から切り出した試験片で各種評価を行った結果を表１に示す。
【表１】
0004737661.tif 000002
【００６４】
略称の説明
ＭＭＡ：メタクリル酸メチル単位
ＢＡ：アクリル酸ブチル単位
ＵＶＡ−１：２−ヒドロキシ−４−オクチルオキシベンゾフェノン
ＵＶＡ−２：２−（２−ヒドロキシ−４−ｎ−オクチルオキシフェニル）−４，６−ビス（２，４−ジメチルフェニル）−１，３，５−トリアジン
ＵＶＡ’−３：２−（２−ヒドロキシ−５−メチルフェニル）−２Ｈ−ベンゾトリアゾール
ＵＶＡ’−４：エチル−２−シアノ−３，３−ジフェニルアクリレート
ＨＡＬＳ−１：ビス（２，２，６，６−テトラメチル−４−ピペリジル）セバケート
【産業上の利用可能性】
【００６５】
本発明のメタクリル樹脂成形品は、光起電力素子の前面板に好適である。